(57)【要約】  金属鋳造用鋳型又は中子の主要部の上に塗型を作製するための、１種又は複数種のホルムアルデヒド捕捉剤を含む組成物の使用であって、上記主要部は加熱されるとホルムアルデヒドを発生し、上記塗型は鋳造工程において金属溶湯と接触する鋳型又は中子の表面を形成する、使用を開示する。
2021532996.tif 000002
【特許請求の範囲】
【請求項１】
下記成分
（ａ）１種又は複数種の耐火物の粒子と、
（ｂ）
−  β−ジカルボニル化合物
−  ２価及び３価フェノール
−  フェノール−ホルムアルデヒドノボラック及びレゾルシノール−ホルムアルデヒドノボラック
−  アミノ酸
−  １級及び２級アミノシラン
−  メラミン、ベンゾグアナミン、尿素、及びこれらの誘導体
−  ヒドラジン及びカルボノヒドラジド並びにこれらの誘導体
−  １級及び２級アミン
−  樹脂、タンニン、及びリグニン
からなる群から選択される１種又は複数種の化合物であって、化合物（ｂ）の総質量は、前記耐火物の前記粒子（ａ）の総質量を基準として０．１質量％〜１０質量％である、化合物と、
（ｃ）任意選択的に、水、アルカノール、及びこれらの混合物からなる群から選択される担体液体と、
を含む組成物の加熱されるとホルムアルデヒドを発生する金属鋳造用鋳型又は中子の本体上に塗型を作製するための使用であって、前記塗型は、鋳造作業時に金属溶湯と接触する前記鋳型又は中子の表面を形成する、前記使用。
【請求項２】
−  前記化合物（ｂ）は、マロン酸のジアルキルエステル、レゾルシノール、ピロガロール、フロログルシノール、グリシン、尿素、メラミン、カルボノヒドラジド、並びに前記担体液体（ｃ）に可溶なタンニン及びリグニンからなる群から選択され、
且つ／又は
−  前記耐火物（ａ）は：
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種若しくは複数種の耐火物
並びに
（ｉｉ）膨潤性層状ケイ酸塩及びゼオライトの群から選択される１種若しくは複数種の耐火物
を含み、
且つ／又は
−  前記担体液体（ｃ）は、水、メタノール、エタノール、及びイソプロパノールからなる群から選択される、
請求項１に記載の使用。
【請求項３】
前記鋳型又は中子の前記本体は、加熱されるとホルムアルデヒドを発生する結合剤で結合されている造型材料混合物から形成されており、前記結合剤は、好ましくは：
−  フェノール−ホルムアルデヒド樹脂とポリイソシアネートとの重付加により形成されるポリウレタン
−  好ましくは、フェノール−ホルムアルデヒド樹脂、フラン−ホルムアルデヒド樹脂、尿素−ホルムアルデヒド樹脂、及びメラミン−ホルムアルデヒド樹脂からなる群から選択されるホルムアルデヒド縮合樹脂
からなる群から選択される請求項１又は２に記載の使用。
【請求項４】
前記組成物は、
（ｄ）湿潤剤、
（ｅ）レオロジー添加剤、
（ｆ）結合剤、
（ｇ）懸濁助剤、
（ｈ）殺生物剤、
からなる群から選択される１種又は複数種の更なる構成要素を含む、請求項１〜３のいずれか一項に記載の使用。
【請求項５】
前記組成物は、
−  担体液体（ｃ）を含まない、
又は
−  担体液体（ｃ）を含み、前記担体液体（ｃ）の総質量は、各場合における前記組成物の総質量を基準として、４０質量％〜６５質量％、好ましくは４０質量％〜５９質量％である、請求項１〜５のいずれか一項に記載の使用。
【請求項６】
前記組成物は担体液体（ｃ）を含み、前記担体液体（ｃ）の総質量は、前記組成物の総質量を基準として、６０質量％〜８０質量％含む、請求項１〜４のいずれか一項に記載の使用。
【請求項７】
請求項６に記載の組成物を製造するためのプロセスであって、
−  請求項５に記載の組成物を製造又は準備するステップと、
−  水、アルカノール、及びこれらの混合物からなる群から選択される担体液体（ｃ）を添加するステップと、
を含み、添加される担体液体（ｃ）の量は、結果として得られる組成物の総質量を基準として、前記担体液体（ｃ）の総量が６０質量％〜８０質量％となる組成物が得られる量である、プロセス。
【請求項８】
加熱されるとホルムアルデヒドを発生する金属鋳造用鋳型又は中子の本体上に塗型を作製するための組成物であって、前記塗型は、鋳造作業時に金属溶湯と接触する前記鋳型又は中子の表面を形成し、前記組成物は、
（ａ）１種又は複数種の耐火物の粒子と、
（ｂ）
−  β−ジカルボニル化合物
−  ２価及び３価フェノール
−  フェノール−ホルムアルデヒドノボラック及びレゾルシノール−ホルムアルデヒドノボラック
−  アミノ酸
−  １級及び２級アミノシラン
−  メラミン、ベンゾグアナミン、尿素、及びこれらの誘導体
−  ヒドラジン及びカルボノヒドラジド並びにこれらの誘導体
−  １級及び２級アミン
−  樹脂、タンニン、及びリグニン
からなる群から選択される１種又は複数種の化合物であって、
化合物（ｂ）の総質量は、前記耐火物の前記粒子（ａ）の総質量を基準として、０．１質量％〜１０質量％である、化合物と、
（ｃ）水、アルカノール、及びこれらの混合物からなる群から選択される担体液体であって、前記担体液体（ｃ）の総質量は、前記組成物の総質量を基準として４０質量％〜８０質量％である、担体液体（ｃ）と、
を含む、前記組成物。
【請求項９】
−  前記化合物（ｂ）は、マロン酸のジアルキルエステル、レゾルシノール、ピロガロール、フロログルシノール、グリシン、メラミン、尿素、カルボノヒドラジド、並びに前記担体液体（ｃ）に可溶なタンニン及びリグニンからなる群から選択され、
且つ／又は
−  前記耐火物（ａ）は：
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種若しくは複数種の耐火物、
（ｉｉ）膨潤性層状ケイ酸塩及びゼオライトの群から選択される１種若しくは複数種の耐火物、
を含み、
且つ／又は
−  前記担体液体（ｃ）は、水、メタノール、エタノール、及びイソプロパノール並びにこれらの混合物からなる群から選択される、
請求項８に記載の組成物。
【請求項１０】
（ｄ）湿潤剤
（ｅ）レオロジー添加剤
（ｆ）結合剤
（ｇ）懸濁助剤
（ｈ）殺生物剤
からなる群から選択される１種又は複数種の更なる構成要素を更に含む、請求項８又は９に記載の組成物。
【請求項１１】
金属鋳造用鋳型又は中子であって、
−  加熱されるとホルムアルデヒドを発生する本体と、
−  前記本体の上に設けられた、鋳造作業時に金属溶湯と接触する前記鋳型又は中子の表面を形成する塗型と、
を備え、前記塗型は：
（ａ）１種又は複数種の耐火物の粒子、
（ｂ）
−  β−ジカルボニル化合物
−  ２価及び３価フェノール
−  フェノール−ホルムアルデヒドノボラック及びレゾルシノール−ホルムアルデヒドノボラック
−  アミノ酸
−  １級及び２級アミノシラン
−  メラミン、ベンゾグアナミン、尿素、及びこれらの誘導体
−  ヒドラジン及びカルボノヒドラジド並びにこれらの誘導体
−  １級及び２級アミン
−  樹脂、タンニン、及びリグニン
からなる群から選択される１種若しくは複数種の化合物、
並びに／又はこれらのホルムアルデヒドとの反応生成物、
を含み、前記塗型中の遊離の前記化合物（ｂ）と、反応生成物中でホルムアルデヒドと結合しているものとの総質量は、前記耐火物の前記粒子（ａ）の総質量を基準として、０．１質量％〜１０質量％である、鋳型又は中子。
【請求項１２】
−  前記化合物（ｂ）は、マロン酸のジアルキルエステル、レゾルシノール、ピロガロール、フロログルシノール、グリシン、メラミン、尿素、カルボノヒドラジド、タンニン、及びリグニンからなる群から選択され、
且つ／又は
−  前記耐火物（ａ）は：
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種若しくは複数種の耐火物
並びに
（ｉｉ）膨潤性層状ケイ酸塩及びゼオライトの群から選択される１種若しくは複数種の耐火物
を含む、
請求項１１に記載の鋳型又は中子。
【請求項１３】
前記鋳型又は中子の前記本体は、加熱されるとホルムアルデヒドを発生する結合剤で結合されている造型材料混合物から形成されており、前記結合剤は、好ましくは：
−  フェノール−ホルムアルデヒド樹脂とポリイソシアネートとの重付加により形成されるポリウレタン
−  好ましくは、フェノール−ホルムアルデヒド樹脂、フラン−ホルムアルデヒド樹脂、尿素−ホルムアルデヒド樹脂、及びメラミン−ホルムアルデヒド樹脂からなる群から選択されるホルムアルデヒド縮合樹脂
からなる群から選択される、請求項１１又は１２に記載の鋳型又は中子。
【請求項１４】
前記塗型の厚みは０．０５ｍｍ〜０．６ｍｍの範囲にある、請求項１１〜１のいずれか一項に記載の鋳型又は中子。
【請求項１５】
請求項１１〜１４のいずれか一項に記載の金属鋳造用鋳型又は中子を製造するためのプロセスであって、
−  前記本体を製造又は準備するステップと、
−  請求項６に記載の組成物を製造又は準備するステップと、
−  請求項６に記載の組成物を前記本体に適用し、次いで前記本体上に塗型が生成するように乾燥させるステップと、
を含み、前記塗型は、鋳造作業時に金属溶湯と接触する前記鋳型又は中子の表面を形成する、プロセス。
【請求項１６】
前記鋳型又は中子の前記本体の前記製造は、次に示すステップ：
−  １種又は複数種の鋳型基材及び加熱されるとホルムアルデヒドを発生する結合剤を含む造型材料混合物を製造又は準備するステップと、
−  前記造型材料混合物を成形するステップと、
−  前記鋳型又は中子の前記本体を形成するために前記成形された造型材料混合物中の前記結合剤を硬化させるステップと、
を含む、請求項１５に記載のプロセス。
【請求項１７】
前記結合剤は、
−  ポリウレタンを形成するためのフェノール−ホルムアルデヒド樹脂及びポリイソシアネートを含む２成分系
−  好ましくは、フェノール−ホルムアルデヒド樹脂、フラン−ホルムアルデヒド樹脂、尿素−ホルムアルデヒド樹脂、及びメラミン−ホルムアルデヒド樹脂からなる群から選択されるホルムアルデヒド縮合樹脂
からなる群から選択される、請求項１６に記載のプロセス。
【請求項１８】
−  前記結合剤は、ポリウレタンを形成するためのフェノール−ホルムアルデヒド樹脂及びポリイソシアネートを含む２成分系であり、
−  前記成形された造型材料混合物中の前記結合剤は、前記成形された造型材料混合物を気体３級アミン又は２種以上の気体３級アミンの混合物と接触させることにより硬化される、
請求項１７に記載のプロセス。
【請求項１９】
請求項６に記載の組成物は、前記本体に、吹付、浸漬、流し塗り、及び塗装からなる群から選択される処理、好ましくは浸漬により適用される、請求項１５〜１８のいずれか一項に記載のプロセス。
【請求項２０】
前記乾燥は、５０℃〜２００℃、好ましくは１００℃〜１８０℃の範囲の温度で実施される、請求項１５〜１９のいずれか一項に記載のプロセス。
【請求項２１】
−  β−ジカルボニル化合物
−  ２価及び３価フェノール
−  フェノール−ホルムアルデヒドノボラック及びレゾルシノール−ホルムアルデヒドノボラック
−  アミノ酸
−  １級及び２級アミノシラン
−  メラミン、ベンゾグアナミン、尿素、及びこれらの誘導体
−  ヒドラジン及びカルボノヒドラジド並びにこれらの誘導体
−  １級及び２級アミン
−  樹脂、タンニン、及びリグニン
からなる群から選択される化合物（ｂ）の、ホルムアルデヒド捕捉剤としての使用であって、
加熱されるとホルムアルデヒドを発生する金属鋳造用鋳型若しくは中子の本体上の塗型であって鋳造作業時に金属溶湯と接触する前記鋳型若しくは中子の表面を形成する塗型中における使用、又は
この種の塗型を製造するための組成物中における使用、又は
この種の組成物を製造するための使用。
【請求項２２】
前記塗型又はこの種の塗型を製造するための組成物は、
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種又は複数種の耐火物
（ｉｉ）任意選択的に、膨潤性層状ケイ酸塩及びゼオライトの群から選択される１種又は複数種の耐火物
を更に含む、請求項２１に記載の使用。
【請求項２３】
請求項１１〜１４のいずれか一項に記載の金属鋳造用鋳型又は中子を製造するためのキットであって、
（Ａ）請求項１〜６のいずれか一項に記載の組成物、好ましくは請求項５に記載の組成物、
（Ｂ）加熱されるとホルムアルデヒドを発生する結合剤、
を含み、構成要素（Ａ）及び（Ｂ）は前記キット内で互いに分離されている、キット。
【請求項２４】
前記結合剤は、
−  ポリウレタンを生成するためのフェノール−ホルムアルデヒド樹脂及びポリイソシアネートを含む２成分系
−  好ましくは、フェノール−ホルムアルデヒド樹脂、フラン−ホルムアルデヒド樹脂、尿素−ホルムアルデヒド樹脂、及びメラミン−ホルムアルデヒド樹脂からなる群から選択される、ホルムアルデヒド縮合樹脂
からなる群から選択される、請求項２３に記載のキット。
【発明の詳細な説明】
【技術分野】
【０００１】
加熱されるとホルムアルデヒドを発生する金属鋳造用鋳型又は中子の本体上の塗型中におけるホルムアルデヒド捕捉剤としての特定の化合物の使用であって、この塗型は鋳造作業時に金属溶湯と接触する鋳型又は中子の表面を形成する、使用と、１種又は複数種のこれらの化合物を含む組成物の、加熱されるとホルムアルデヒドを発生する金属鋳造用鋳型又は中子の本体上の塗型を製造するための使用であって、この塗型は鋳造作業時に金属溶湯と接触する鋳型又は中子の表面を形成する、使用と、について述べる。対応する鋳型及び中子並びにこれらの製造についても述べる。
【背景技術】
【０００２】
金属鋳造用の鋳型及び中子は、鋳型の基材（例えば、砂）及び粘結剤を含む造型材料混合物を成形し、次いで成形した造型材料混合物を硬化させることにより製造される。これは多くの場合、加熱されるとホルムアルデヒドを発生する有機粘結剤、例えば、フェノール−ホルムアルデヒド樹脂をポリイソシアネートと重付加することにより形成されるポリウレタン、又はホルムアルデヒド縮合樹脂、例えば、フェノール−ホルムアルデヒド樹脂、フラン−ホルムアルデヒド樹脂、尿素−ホルムアルデヒド樹脂、メラミン−ホルムアルデヒド樹脂からなる群からのホルムアルデヒド縮合樹脂を使用することを含む。
【０００３】
鋳型は凹型であり、そこに含まれる空洞部に鋳込むことにより、製造すべき鋳物が得られる。鋳物の内側の輪郭は中子により形成することができる。鋳型を製造する際には、製造すべき鋳物の模型を用いて造型材料の内部に空洞部を成形することが可能である。中子は通常、中子取りで成形される。
【０００４】
通常、造型材料混合物（上に述べたもの）を成形し、次いで成形した造型材料混合物を硬化させることによる、金属鋳造用鋳型及び中子の製造においては、まず鋳型又は中子の本体が形成される。これらは既に所要の鋳型の輪郭又は所要の中子の輪郭を有している。通常、特に鋼及び鉄鋳造の場合は、こうして形成される本体の上に塗型が作製される。この塗型は、鋳造作業時に金属溶湯と接触する鋳型又は中子の表面を形成する。このような塗型は、通常、耐火性塗型と称される。本出願に関連する「鋳型」又は「中子」という語は、それぞれ、鋳型又は中子の本体及びこの本体の上に設けられた塗型（耐火性塗型）全体を指す。この塗型は、中子又は鋳型の本体と鋳造金属との間の境界及び／若しくは防壁層として作用し、特に、金属と中子／鋳型との境界における鋳造欠陥形成機構を抑制制御すること、又は冶金効果を利用することに役立つ。一般に、鋳造技術における耐火性塗型は、特に、当業者に知られている以下の機能を果たすべきである：
−  鋳肌の平滑性を向上する、並びに／又は
−  造型材料混合物及び金属溶湯の構成成分間の化学反応を防止し、それにより鋳型／中子と鋳物との分離を容易にする、並びに／又は
−  鋳物の表面欠陥、例えば、気泡巣、差し込み、脈状ばり、及び／若しくはすくわれを防止する。
【０００５】
鋳型及び中子本体の塗型用の即時使用可能な（ｒｅａｄｙ−ｔｏ−ｕｓｅ）組成物は、通常、耐火性〜高耐火性の無機材料（耐火物）の微細な粒子を担体液体（例えば、水、アルカノール、又はこれらの混合物）中に懸濁させた懸濁物であり、更なる構成成分がこの担体液体中に懸濁又は溶解していてもよい。耐火性塗型組成物を好適な方式で本体に適用し、次いで乾燥させることにより担体液体を除去し、本体上に塗型を形成する。通常、乾燥は４０℃超、好ましくは５０℃〜２００℃の間の温度で実施する。こうした温度において、鋳型又は中子の本体は、相当な量のホルムアルデヒドを放出する。このような放出物が作業場の汚染物質の大部分を構成する。
【０００６】
独国特許出願公開第１０２００８０２５３１１Ａ１号明細書には、金属鋳造用の鋳造鋳型が開示されており、鋳造鋳型のガス排出領域の少なくとも一部に、汚染物質を吸収する材料の層が設けられている。ガス排出領域とは、鋳造鋳型の気体成分が鋳造作業中に鋳造鋳型から抜け出すことができる領域を意味すると理解される。ガス排出領域は鋳造鋳型の外面全体に相当することもある。或いは、鋳造鋳型の外面の一部のみを気体成分の放出に利用することも可能である。例えば、箱内（ｉｎ−ｂｏｘ）で金属鋳造を行う場合、鋳造鋳型を構築するために鋳造鋳型の下面及び側面を覆う箱が利用される。この場合、本質的に、鋳造鋳型の上面のみが気体成分の放出に利用可能である。鋳造鋳型の外面とは、鋳造作業中に発生したオフガスがそこを通じて鋳造鋳型から抜け出すことができる面を意味すると理解される。この外面は、鋳造鋳型を外側から見たときに視認でき、鋳造作業中に液体金属と接触しない。それとは対照的に、内面とは、例えば、鋳造鋳型で囲まれている鋳型の空洞部の表面を意味すると理解される。
【０００７】
化学反応によりホルムアルデヒドと結合して不揮発性反応生成物を生成する物質は、独国特許出願公開第１０２００８０２５３１１Ａ１号明細書には開示されていない。
【０００８】
欧州特許出願公開第００１２１６９Ａ１号明細書には、主としてアミノ樹脂を結合させたパーティクルボード又はファイバーボードが開示されており、これらは、ボードの一部の範囲、好ましくは、中間層の少なくとも一部が、アミノ樹脂の群に属さない粘結剤を含み、この粘結剤は、ホルムアルデヒド反応性物質と一緒に導入することができ、ホルムアルデヒド反応性物質の量は、特に水分及び／若しくは熱の作用下でホルムアルデヒドと反応する量、又は後にホルムアルデヒドと結合することができる物質を放出する量であることを特徴とする。
【発明の概要】
【発明が解決しようとする課題】
【０００９】
本発明の目的は、加熱されるとホルムアルデヒドを発生する鋳型又は中子の耐火性塗型を乾燥させる際に放出されるホルムアルデヒドの放出量を、低減することにある。
【課題を解決するための手段】
【００１０】
本発明の第１の態様において、この目的は、
（ａ）１種又は複数種の耐火物の粒子と、
（ｂ）
−  β−ジカルボニル化合物
−  ２及び３価フェノール
−  フェノール−ホルムアルデヒドノボラック及びレゾルシノール−ホルムアルデヒドノボラック
−  アミノ酸
−  １級及び２級アミノシラン
−  メラミン、ベンゾグアナミン、尿素、及びこれらの誘導体
−  ヒドラジン及びカルボノヒドラジド並びにこれらの誘導体
−  １級及び２級アミン
−  樹脂、タンニン、及びリグニン
からなる群から選択される１種又は複数種の化合物であって、化合物（ｂ）の総質量は、耐火物の粒子（ａ）の総質量を基準として、０．１質量％〜１０質量％、好ましくは０．１質量％〜５質量％である、化合物と、
（ｃ）任意選択的に、水、アルカノール、及びこれらの混合物からなる群から選択される担体液体と、
を含む組成物を、加熱されるとホルムアルデヒドを発生する金属鋳造用鋳型又は中子の本体上の塗型であって、鋳造作業時に金属溶湯と接触する鋳型又は中子の表面を形成する塗型を製造するために使用することにより達成される。好ましくは、塗型は、鋳造作業時に金属溶湯と接触する鋳型又は中子の表面を形成するのみならず、これに加えて、鋳型又は中子の他の領域の上にも延在する。塗型は、好ましくは、鋳型又は中子の表面の５０％以上、更に好ましくは７０％以上、より好ましくは８０％以上、特に好ましくは９０％以上、特に９５％以上の上に延在している。最も好ましくは、塗型は、鋳型又は中子の表面全体の上に延在している。
【図面の簡単な説明】
【００１１】
【図１】乾燥器の温度がホルムアルデヒド放出量に与える影響を示すものである。
【図２】耐火性塗型の組成がホルムアルデヒド放出量に与える影響を示すものである。
【図３】耐火性塗型組成物のレゾルシノール含有量がホルムアルデヒド放出量に与える影響を示すものである。
【図４】耐火性塗型の組成がホルムアルデヒド放出量に与える影響を示すものである。
【発明を実施するための形態】
【００１２】
本明細書における鋳型又は中子の本体は、通常、加熱されるとホルムアルデヒドを発生する粘結剤で結合された造型材料混合物から形成され、この粘結剤は、好ましくは：
−  フェノール−ホルムアルデヒド樹脂とポリイソシアネートとの重付加により形成されるポリウレタン
−  好ましくは、フェノール−ホルムアルデヒド樹脂、フラン−ホルムアルデヒド樹脂、尿素−ホルムアルデヒド樹脂、メラミン−ホルムアルデヒド樹脂からなる群から選択されるホルムアルデヒド縮合樹脂
からなる群から選択される。
【００１３】
より好ましくは、鋳型又は中子の本体は、加熱されるとホルムアルデヒドを発生する粘結剤で結合された造型材料混合物から形成されており、この粘結剤は：
−  フェノール−ホルムアルデヒド樹脂とポリイソシアネートとの重付加により形成されるポリウレタン
−  フェノール−ホルムアルデヒド樹脂、及び
−  フラン−ホルムアルデヒド樹脂
からなる群から選択される。
【００１４】
粘結剤は、鋳型又は中子の本体中に硬化した形態で存在する。
【００１５】
驚くべきことに、加熱されるとホルムアルデヒドを発生する鋳型及び中子に、上に定義した組成物を用いて耐火性塗型を作製すると、耐火性塗型を乾燥させる過程で環境中に放出されるホルムアルデヒドの量が明らかに低減されることが見出された。不揮発性反応生成物を生成する化学反応により化合物（ｂ）がホルムアルデヒドと結合することができ、それにより、中子又は鋳型から環境中に放出されるホルムアルデヒドがより少なくなると、現時点においては考えられている。したがって化合物（ｂ）は、本明細書においては、ホルムアルデヒド捕捉剤と称される。
【００１６】
化合物（ｂ）を選択する際は、ホルムアルデヒドとの不揮発性反応生成物と不可逆的に結合する能力のみならず、多くの更なる判断基準に留意すべきである。例えば、化合物（ｂ）自体は揮発性であってはならず、且つ中子及び鋳型の乾燥温度で分解してはならない。したがって、分解温度は鋳型及び中子の乾燥温度（５０℃〜２００℃、好ましくは１００℃〜１８０℃）よりも高くなければならない。したがって、固体又は蒸気圧の低い高沸点液体である化合物（ｂ）が好ましい。これに加えて、化合物（ｂ）は、担体液体（ｃ）中に充分な量が溶解しなければならない。
【００１７】
更に化合物（ｂ）は、可能な限り毒性を有しておらず、特定の職業防護及び安全対策を必要とせず、且つ許容可能な条件で、市場で確実に入手可能であるべきである。
【００１８】
化合物（ｂ）は、好ましくは、マロン酸のジアルキルエステル（特にマロン酸ジエチル）、レゾルシノール、ピロガロール、フロログルシノール、グリシン、メラミン、尿素、カルボノヒドラジド、担体液体（ｃ）に可溶なタンニン、及び担体液体（ｃ）に可溶なリグニンからなる群から選択される。リグニン、メラミン、グリシン、及びレゾルシノールが特に好ましい。
【００１９】
フェノール−ホルムアルデヒドノボラック及びレゾルシノール−ホルムアルデヒドノボラックも同様にホルムアルデヒド捕捉剤であるが、これらを使用することは一般に好ましくない。フェノール−ホルムアルデヒドノボラック又はレゾルシノール−ホルムアルデヒドノボラックは、エアロゲルの形態で使用しないことが好ましい。
【００２０】
本発明に従い使用するための組成物において、化合物（ｂ）の総質量は、耐火物の粒子（ａ）の総質量を基準として、０．１質量％〜１０質量％、好ましくは０．１質量％〜９質量％、更に好ましくは０．１質量％〜８質量％、更に好ましくは０．１質量％〜７質量％、更に好ましくは０．１質量％〜６質量％、特に好ましくは０．１質量％５質量％である。化合物（ｂ）の量がそれよりも少ない場合、ホルムアルデヒド放出量の顕著な低減が達成されないであろう。化合物（ｂ）の量がそれよりも多い場合、生成する塗型の品質に悪影響が及ぼされる可能性がある。
【００２１】
当業者の典型的な理解によれば（ＤＩＮ  ５１０６０：２０００−０６参照）、「耐火性」は、鉄溶湯、通常は鋳鉄を鋳造又は凝固させる際の熱応力に少なくとも短時間耐えることができる塊（ｍａｓｓ）、材料、及び鉱物を指す。「高耐火性」は、溶鋼を鋳造する際の熱に短時間耐えることができる塊、材料、及び鉱物を指す。溶鋼の鋳造で発生し得る温度は、通常、鉄又は鋳鉄溶湯の鋳造で発生し得る温度よりも高い。耐火性の塊、材料、及び鉱物（耐火物）並びに高耐火性の塊、材料、及び鉱物は、例えばＤＩＮ  ５１０６０：２０００−０６から当業者に知られている。他に断りのない限り、粉末状耐火物は、平均粒径（好ましくはＩＳＯ  １３３２０：２００９−１０に準拠する光散乱により測定）が０．１〜５００μｍの範囲、好ましくは１〜２００μｍの範囲にある。好適な耐火物は、特に、融点が、それぞれの場合に使用される金属溶湯の温度より少なくとも２００℃高く、及び／又は金属溶湯との反応に関与しない材料である。
【００２２】
本明細書において使用する用語「耐火物」（ａ）は、高耐火性物質も包含する。
【００２３】
耐火物（ａ）は、通常、耐火性塗型に使用される耐火物、例えば、石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される耐火物から選択される。
【００２４】
好ましくは、耐火物（ａ）は、石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種又は複数種の耐火物を含む。
【００２５】
より好ましくは、耐火物（ａ）は、
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種又は複数種の耐火物、
並びに
（ｉｉ）膨潤性層状ケイ酸塩及びゼオライトの群から選択される１種又は複数種の耐火物、
を含む。
【００２６】
膨潤性層状ケイ酸塩は、レオロジー添加剤（無機増粘剤）としても作用する。膨潤性層状ケイ酸塩は、好ましくは、スメクタイト、ヘクトライト、サポナイト、ノントロナイト、バーミキュライト、及びモンモリロナイトの群から選択される。
【００２７】
ゼオライトは天然又は合成ゼオライトであってもよい。
【００２８】
耐火物（ｉ）対耐火物（ｉｉ）の質量比は、好ましくは２０：１〜５：１の範囲、より好ましくは１５：１〜７：１の範囲にある。
【００２９】
例えば、耐火物（ａ）は、
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種又は複数種の耐火物、
並びに
（ｉｉ）膨潤性層状ケイ酸塩の群から選択される１種又は複数種の耐火物、
を含む。
【００３０】
例えば、耐火物（ａ）は、
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種又は複数種の耐火物、
並びに
（ｉｉ）ゼオライトの群から選択される１種又は複数種の耐火物、
を含む。
【００３１】
より好ましくは、耐火物（ａ）は、
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種又は複数種の耐火物、
並びに
（ｉｉ）膨潤性層状ケイ酸塩の群から選択される１種又は複数種の耐火物、及びゼオライトの群から選択される１種又は複数種の耐火物、
を含む。
【００３２】
驚くべきことに、耐火物（ａ）が、上に定義した１種又は複数種の耐火物（ｉ）に加えて、膨潤性層状ケイ酸塩及びゼオライトの群から選択される１種又は複数種の耐火物（ｉｉ）も含む組成物であって、膨潤性層状ケイ酸塩は、好ましくは、スメクタイト、ヘクトライト、サポナイト、ノントロナイト、バーミキュライト、及びモンモリロナイトの群から選択される組成物は、ホルムアルデヒド放出量を特に顕著に低減することが見出された。上述の耐火物（ｉｉ）の一部の代表的なものに関し現在までに説明されてきたことは全て、レオロジー添加剤としての機能であったため、これは予期せぬことであった。
【００３３】
特定の場合において、又は特定の実験条件下では、上述の耐火物（ｉ）及び（ｉｉ）の組合せを含み、上に定義した化合物（ｂ）を含まない耐火性塗型組成物を用いてさえも、ホルムアルデヒド放出量を大幅に低減することが可能である。上述の耐火物（ｉ）及び（ｉｉ）の組合せを含み、上に定義した化合物（ｂ）を含まない比較用耐火性塗型組成物を使用した比較例を参照されたい。耐火物（ｉ）対耐火物（ｉｉ）の質量比は、好ましくは、２０：１〜５：１の範囲、より好ましくは１５：１〜７：１の範囲にある。
【００３４】
したがって本明細書においては、
（ａ）１種又は複数種の耐火物の粒子であって、耐火物（ａ）は：
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種又は複数種の耐火物、
並びに
（ｉｉ）膨潤性層状ケイ酸塩及びゼオライトの群から選択される１種又は複数種の耐火物、
を含む、耐火物の粒子と、
（ｃ）任意選択的に、水、アルカノール、及びこれらの混合物からなる群から選択される担体液体と、
を含む組成物の使用であって、加熱されるとホルムアルデヒドを発生する金属鋳造用鋳型又は中子の本体上に、鋳造作業時に金属溶湯と接触する鋳型又は中子の表面を形成する塗型を作製するための組成物の使用も記載する。
【００３５】
担体液体（ｃ）は、単にその中に懸濁及び溶解している物質を中子又は鋳型の本体に適用するための媒体の役割を果たすのみであり、乾燥の過程で除去される。この担体液体は標準条件（２０℃及び１０１３．２５ｈＰａ）下で液体であり、標準圧力（１０１３．２５ｈＰａ）下では５０℃〜２００℃の範囲の温度で揮発性を示すものである。担体液体（ｃ）は、好ましくは、水、メタノール、エタノール、及びイソプロパノールからなる群から選択される。
【００３６】
耐火性塗型を作製するための組成物は、多くの場合、
（ｄ）湿潤剤、
（ｅ）レオロジー添加剤、
（ｆ）結合剤、
（ｇ）懸濁助剤、
（ｈ）殺生物剤、
等の構成要素を更に含む。
【００３７】
好適な湿潤剤（ｄ）、レオロジー添加剤（ｅ）、結合剤（ｆ）、懸濁助剤（ｇ）、及び殺生物剤（ｈ）、並びにこれらの機能及び効果は当業者に知られている。
【００３８】
使用される湿潤剤（ｄ）は、好ましくは、アニオン性、カチオン性、及び非イオン性界面活性剤である。湿潤剤（ｄ）は、好ましくは、界面活性剤の群から、より好ましくは、アルキンジオール及びその誘導体からなる群から選択される。
【００３９】
使用されるレオロジー添加剤は、例えば、有機増粘剤である。これらは好ましくは、多糖類、タンパク質、及びセルロースエーテルからなる群から選択される。膨潤性粘土鉱物、例えば、二本鎖状ケイ酸塩（ｂａｎｄ  ｓｉｌｉｃａｔｅ）、例えば、パリゴルスカイト（アタパルジャイト）、及びヒュームドシリカを含んでなる群からの無機増粘剤を使用することも可能である。上述の膨潤性層状ケイ酸塩及びゼオライトはまた、無機増粘剤としても作用する。一方、この種の無機増粘剤は耐火物であり、したがって、濃度の数値に関しては、構成要素（ａ）に割り当てられる。
【００４０】
使用される結合剤（ｆ）は、空気中で自然硬化するか又は担体液体（ｃ）を除去することにより乾燥する結合剤である。好ましい結合剤（ｆ）は、ポリビニルアルコール、ポリアクリレート、ポリ酢酸ビニル、上述のポリマーの共重合体、天然樹脂、デキストリン、デンプン、及びペプチドの群から選択される。
【００４１】
懸濁助剤（ｇ）は、好ましくは、担体液体（ｃ）に可溶なアルカリ金属、アルカリ土類金属、鉄、及びアルミニウムからなる群の金属の塩、並びにこれらの混合物からなる群から選択される。
【００４２】
本発明に従い使用するための組成物は、上に述べたように、即時使用可能な耐火性塗型組成物及び即時使用可能な耐火性塗型組成物を形成するための前駆体を含む。即時使用可能な耐火性塗型組成物は、担体液体の含有量が充分に高いので、本体に直接適用して塗型を形成することができる。即時使用可能な耐火性塗型組成物において、担体液体（ｃ）の質量は、組成物の総質量を基準として、好ましくは６０質量％〜８０質量％である。即時使用可能な耐火性塗型組成物を製造するための前駆体は、担体液体（ｃ）を含まない（固体混合物）か又は即時使用可能な耐火性塗型組成物と比較して明らかに少ない量の担体液体（ｃ）を含む（濃縮物）。この濃縮物において、担体液体（ｃ）の総質量は、それぞれの組成物の総質量を基準として４０質量％〜６５質量％、好ましくは４０質量％〜５９質量％である。
【００４３】
即時使用可能な耐火性塗型組成物は、固体混合物を担体液体（ｃ）中に懸濁させる（担体液体（ｃ）に可溶な固体混合物の構成要素は溶解させる）か、又は濃縮物を担体液体（ｃ）で希釈することにより得ることができる。濃縮物は、通常、濃縮物の担体液体（ｃ）と同一組成を有する担体液体（ｃ）を用いて希釈される。したがって、即時使用可能な耐火性塗型組成物は、
−  上に定義した固体混合物又は濃縮物を製造又は準備するステップと、
−  水、アルカノール、及びこれらの混合物からなる群から選択される担体液体（ｃ）を添加するステップであって、添加される担体液体（ｃ）の量は、結果として得られる組成物の総質量を基準として、担体液体（ｃ）の総量が６０質量％〜８０質量％となる組成物が生成する量である、ステップと、
を含むプロセスにより製造することができる。
【００４４】
好適な及び好ましい構成要素（ａ）〜（ｈ）に関する上の記述は、濃縮物に関しても即時使用可能な耐火性塗型組成物に関しても適用可能である。固体混合物に関しては、好適な及び好ましい耐火物（ａ）に関する上の記述並びに好適な及び好ましい構成要素（ｂ）及び（ｄ）〜（ｈ）に関する上の記述を、これらが固体となる範囲で適用可能である。
【００４５】
本発明の第２の態様は、加熱されるとホルムアルデヒドを発生する金属鋳造用鋳型又は中子の本体の上に塗型を作製するための組成物であって、塗型は、鋳造作業時に金属溶湯と接触する鋳型又は中子の表面を形成する、組成物に関する。本発明の組成物は、
（ａ）１種又は複数種の耐火物の粒子と、
（ｂ）
−  β−ジカルボニル化合物
−  ２価及び３価フェノール
−  フェノール−ホルムアルデヒドノボラック及びレゾルシノール−ホルムアルデヒドノボラック
−  アミノ酸
−  １級及び２級アミノシラン
−  メラミン、ベンゾグアナミン、尿素、及びこれらの誘導体
−  ヒドラジン及びカルボノヒドラジド並びにこれらの誘導体
−  １級及び２級アミン
−  樹脂、タンニン、及びリグニン
からなる群から選択される１種又は複数種の化合物であって、化合物（ｂ）の総質量は、耐火物の粒子（ａ）の総質量を基準として、０．１質量％〜１０質量％、好ましくは０．１質量％〜９質量％、更に好ましくは０．１質量％〜８質量％、更に好ましくは０．１質量％〜７質量％、更に好ましくは０．１質量％〜６質量％、特に好ましくは０．１質量％〜５質量％である、化合物と、
（ｃ）水、アルカノール、及びこれらの混合物からなる群から選択される担体液体であって、担体液体（ｃ）の総質量は、組成物の総質量を基準として、４０質量％〜８０質量％である、担体液体と、
を含む。
【００４６】
上に定義した耐火物（ａ）、化合物（ｂ）、担体液体（ｃ）、並びに更なる構成要素（ｄ）及び（ｈ）の選択に関しては、本発明の第１の態様に関する上の記載と同じことが適用される。構成要素（ａ）〜（ｈ）が上の本発明の第１の態様に関し好ましいものとして特定された構成要素（ａ）〜（ｈ）から選択される組成物が好ましい。
【００４７】
本発明の組成物は、即時使用可能な耐火性塗型組成物（本発明の第１の態様に関連して上に述べたもの）及び即時使用可能な耐火性塗型組成物を形成するための濃縮物（本発明の第１の態様に関連して上に述べたもの）を含む。
【００４８】
本発明の更なる態様は、金属鋳造用鋳型又は中子に関する。本発明の中子又は鋳型は：
−  加熱されるとホルムアルデヒドを発生する本体と、
−  本体上に設けられた塗型であって、鋳造作業時に金属溶湯と接触する鋳型又は中子の表面を形成する塗型と、
を備え、塗型は：
（ａ）１種又は複数種の耐火物の粒子
（ｂ）
−  β−ジカルボニル化合物
−  ２価及び３価フェノール
−  フェノール−ホルムアルデヒドノボラック及びレゾルシノール−ホルムアルデヒドノボラック
−  アミノ酸
−  １級及び２級アミノシラン
−  メラミン、ベンゾグアナミン、尿素、及びこれらの誘導体
−  ヒドラジン及びカルボノヒドラジド並びにこれらの誘導体
−  １級及び２級アミン
−  樹脂、タンニン、及びリグニン
からなる群から選択される１種若しくは複数種の化合物
並びに／又はそのホルムアルデヒドとの反応生成物を含み、
塗型中の遊離の化合物（ｂ）と、ホルムアルデヒドとの反応生成物中で結合している化合物との総質量は、耐火物の粒子（ａ）の総質量を基準として、０．１質量％〜１０質量％、好ましくは０．１質量％〜９質量％、更に好ましくは０．１質量％〜８質量％、更に好ましくは０．１質量％〜７質量％、更に好ましくは０．１質量％〜６質量％、特に好ましくは０．１質量％〜５質量％である。
【００４９】
本発明の鋳型又は中子は、本体と、上記本体上に配置された、本発明の第１の態様において本発明に従い使用するための組成物の不揮発性構成要素を含む塗型と、を備える。上に定義した耐火物（ａ）及び化合物（ｂ）の選択に関しては、本発明の第１の態様に関する上の記載と同じことが適用される。好ましくは、上に定義した塗型を有する鋳型及び中子の耐火物（ａ）及び化合物（ｂ）は、本発明の第１の態様に関し好ましいものとして上に特定した構成要素（ａ）及び（ｂ）から選択される。
【００５０】
塗型は鋳造作業時に金属溶湯と接触する鋳型又は中子の表面を形成する。塗型の厚みは、好ましくは、０．０５ｍｍ〜０．６ｍｍの範囲、より好ましくは０．０５〜０．４ｍｍの範囲にある。
【００５１】
好ましくは、塗型は、鋳造作業時に金属溶湯と接触する鋳型又は中子の表面を形成するのみならず、これに加えて、鋳型又は中子の他の領域に延在している。塗型は、好ましくは、鋳型又は中子の表面の５０％以上、更に好ましくは７０％以上、より好ましくは８０％以上、特に好ましくは９０％以上、特に９５％以上の上に延在している。最も好ましくは、塗型は、鋳型又は中子の表面全体の上に延在している。
【００５２】
本発明の鋳型又は中子の本体は加熱されるとホルムアルデヒドを発生する。本体から発生するホルムアルデヒドの少なくとも顕著な割合が、塗型中に存在する化合物（ｂ）に結合して不揮発性反応生成物を形成する。したがって塗型は、化合物（ｂ）（特に、乾燥させる前）及び／又はそのホルムアルデヒドとの反応生成物（乾燥時に形成されるもの）を含む。
【００５３】
鋳型又は中子の本体は、通常、加熱されるとホルムアルデヒドを発生する結合剤で結合された造型材料混合物から形成されている。結合剤は、鋳型又は中子の本体中に硬化した形態で存在する。結合剤の選択に関しては、本発明の第１の態様に関する上の記載と同じことが適用される。本発明の第１の態様に関し好ましいものと特定された上述の結合剤から選択される結合剤が好ましい。結合剤は、より好ましくは、
−  フェノール−ホルムアルデヒド樹脂とポリイソシアネートとの重付加により形成されるポリウレタン、
−  フェノール−ホルムアルデヒド樹脂、及び
−  フラン−ホルムアルデヒド樹脂、
からなる群から選択される。
【００５４】
本発明の第４の態様は、本発明の金属鋳造用鋳型又は中子を製造するためのプロセスに関する。本プロセスは、
−  本体を製造又は準備するステップと、
−  上に定義した即時使用可能な耐火性塗型組成物を製造又は準備するステップと、
−  即時使用可能な耐火性塗型組成物を本体に適用し、次いで本体上に塗型が生成するように乾燥させるステップと、
を含み、この塗型は、鋳造作業時に金属溶湯と接触する鋳型又は中子の表面を形成する。
【００５５】
本発明のプロセスにおいて、本発明の第１の態様において本発明に従い使用するための組成物の不揮発性構成要素を含む塗型は、鋳型又は中子の本体の上に作製される。この塗型は、鋳造作業時に金属溶湯と接触する鋳型又は中子の表面を形成する。
【００５６】
好ましくは、塗型は、鋳造作業時に金属溶湯と接触する鋳型又は中子の表面を形成するのみならず、これに加えて、鋳型又は中子の他の領域の上にも延在する。塗型は、好ましくは、鋳型又は中子の表面の５０％以上、更に好ましくは７０％以上、より好ましくは８０％以上、特に好ましくは９０％以上、特に９５％以上の上に延在する。最も好ましくは、塗型は鋳型又は中子の表面全体の上に延在する。
【００５７】
鋳型又は中子の本体の製造は、通常、次に示すステップ：
−  １種又は複数種の鋳型基材及び加熱されるとホルムアルデヒドを発生する結合剤を含む造型材料混合物を製造又は準備するステップと、
−  造型材料混合物を成形するステップと
−  成形された造型材料混合物中の結合剤を硬化させることにより鋳型又は中子の本体を形成するステップと、
を含む。
【００５８】
対応する造型材料混合物、成形方法、及び硬化方法は当業者に知られている。
【００５９】
造型材料混合物の結合剤は、好ましくは、
−  ポリウレタンを形成するためのフェノール−ホルムアルデヒド樹脂及びポリイソシアネートを含む２成分系
−  好ましくは、フェノール−ホルムアルデヒド樹脂、フラン−ホルムアルデヒド樹脂、尿素−ホルムアルデヒド樹脂、メラミン−ホルムアルデヒド樹脂からなる群から選択されるホルムアルデヒド縮合樹脂、
からなる群から選択される。
【００６０】
より好ましくは、結合剤は、
−  フェノール−ホルムアルデヒド樹脂とポリイソシアネートとの重付加により形成されるポリウレタン、
−  フェノール−ホルムアルデヒド樹脂、及び
−  フラン−ホルムアルデヒド樹脂、
からなる群から選択される。
【００６１】
中子又は鋳型の本体をコールドボックス法により製造する本発明のプロセスが好ましい。コールドボックス法は当業者に知られている。このプロセスにおいては、結合剤としてのフェノール−ホルムアルデヒド樹脂及びポリイソシアネートを含む２成分系が使用される。結合剤の成分は造型材料混合物を製造する過程では互いに接触するのみであり、成形された造型材料混合物中でポリウレタンを生成する。成形された造型材料混合物中の結合剤は、成形された造型材料混合物を３級アミンの気体又は２種以上の３級アミンの気体の混合物と接触させることにより硬化する。
【００６２】
本発明のプロセスに使用される即時使用可能な耐火性塗型組成物は、好ましくは、本発明の第１の態様において好ましい構成要素（ａ）〜（ｃ）と、任意選択的に、本発明の第１の態様において好ましい構成要素（ｄ）〜（ｈ）と、を含む、即時使用可能な耐火性塗型組成物から選択される。
【００６３】
即時使用可能な耐火性塗型組成物は、本体に、通常、吹付、浸漬、流し塗り、及び塗装（ｐａｉｎｔｉｎｇ）からなる群から選択される処理、好ましくは浸漬により適用される。その理由は、このプロセスは、鋳型若しくは中子の表面全体又は鋳型若しくは中子の表面全体の少なくとも大部分の上に延在する塗型を形成するのに特に適しているためである。
【００６４】
適用された耐火性塗型組成物は、４０℃以上の温度、好ましくは５０℃〜２００℃の範囲、好ましくは１００℃〜１８０℃の範囲の温度で乾燥される。
【００６５】
鋳型又は中子の本体は乾燥させる際にホルムアルデヒドを放出する。本体から発生するホルムアルデヒドの少なくとも顕著な割合が、塗型中に存在する化合物（ｂ）と結合して不揮発性反応生成物を形成し、それにより、鋳型又は中子を乾燥させる過程で環境中に放出されるホルムアルデヒドの量が大幅に低減される。
【００６６】
本発明の第５の態様は、
−  β−ジカルボニル化合物
−  ２価及び３価フェノール
−  フェノール−ホルムアルデヒドノボラック及びレゾルシノール−ホルムアルデヒドノボラック
−  アミノ酸
−  １級及び２級アミノシラン
−  メラミン、ベンゾグアナミン、尿素、及びこれらの誘導体
−  ヒドラジン及びカルボノヒドラジド並びにこれらの誘導体
−  １級及び２級アミン
−  樹脂、タンニン、及びリグニン
からなる群から選択される化合物（ｂ）の、ホルムアルデヒド捕捉剤としての使用であって、加熱されるとホルムアルデヒドを発生する金属鋳造用鋳型若しくは中子の本体上の塗型であって鋳造作業時に金属溶湯と接触する鋳型若しくは中子の表面を形成する塗型中における使用、又はこの種の塗型（本発明の第１の態様に関連し上に記載した即時使用可能な耐火性塗型組成物）を製造するための組成物中における使用、又はこの種の組成物を製造するための使用に関する。
【００６７】
好ましくは、塗型は、鋳造作業中に金属溶湯と接触する鋳型又は中子の表面を形成するのみならず、これに加えて、鋳型又は中子の他の領域の上まで延在する。塗型は、好ましくは鋳型又は中子の表面の５０％以上、更に好ましくは７０％以上、より好ましくは８０％以上、特に好ましくは９０％以上、特に９５％以上の上に延在する。最も好ましくは、塗型は、鋳型又は中子の表面全体の上に延在する。
【００６８】
ホルムアルデヒド捕捉剤は、ホルムアルデヒドと反応することにより不揮発性反応生成物を与えることができ、したがってホルムアルデヒドの環境中への放出量を低減する化合物を意味すると理解される。
【００６９】
上に定義した化合物（ｂ）の選択に関しては、本発明の第１の態様に関する上の記載と同じことが適用される。本発明の第１の態様に関し好ましいものと特定された上述の化合物（ｂ）から選択される化合物（ｂ）が好ましい。
【００７０】
本発明の第５の態様において化合物（ｂ）を使用する場合、塗型又はこの種の塗型を生成するための組成物は、
（ｉ）石英、アルミナ、ジルコニア、ケイ酸アルミニウム、非膨潤性層状ケイ酸塩、ケイ酸ジルコニウム、かんらん石、滑石、雲母、黒鉛、コークス、長石、珪藻岩、カオリン、焼成カオリン、メタカオリナイト、酸化鉄、及びボーキサイトからなる群から選択される１種又は複数種の耐火物
（ｉｉ）任意選択的に、膨潤性層状ケイ酸塩及びゼオライトの群から選択される１種又は複数種の耐火物
を更に含むことが好ましい。
【００７１】
耐火物（ｉ）及び（ｉｉ）の選択に関しては、本発明の第１の態様に関する上の記載と同じことが適用される。
【００７２】
本発明の第６の態様は、上に定義した本発明の第３の態様に従う金属鋳造用鋳型又は中子を製造するためのキットに関する。本発明のキットは、
（Ａ）本発明の第１の態様に関し上に記載した組成物であって、好ましくは、本発明の第１の態様に関連して上に記載した固体混合物又は本発明の第１の態様に関連して上に記載した濃縮物である、組成物、
（Ｂ）加熱されるとホルムアルデヒドを発生する結合剤、
を含み、構成要素（Ａ）及び（Ｂ）はキット内で互いに分離されている。
【００７３】
本発明のキット内では、例えば、一方では構成品（Ａ）が、他方では構成品（Ｂ）が、それぞれ別々の容器で提供されるか、又は一方で構成品（Ａ）が、他方で構成品（Ｂ）が、それぞれ同じ容器の別々の室内で提供されるため、構成品（Ａ）の構成要素が構成品（Ｂ）の構成要素と接触する可能性はない。
【００７４】
本発明のキットにおいて、組成物（Ａ）は、好ましくは、本発明の第１の態様において好ましい構成要素（ａ）及び（ｂ）と、任意選択的に（ｃ）〜（ｈ）とを含む固体混合物及び濃縮物から選択される。
【００７５】
本発明のキットにおいて、結合剤（Ｂ）は、好ましくは、
−  ポリウレタンを生成するためのフェノール−ホルムアルデヒド樹脂及びポリイソシアネートを含む２成分系
−  好ましくは、フェノール−ホルムアルデヒド樹脂、フラン−ホルムアルデヒド樹脂、尿素−ホルムアルデヒド樹脂、メラミン−ホルムアルデヒド樹脂からなる群から選択されるホルムアルデヒド縮合樹脂
からなる群から選択される。
【００７６】
結合剤は、より好ましくは、
−  フェノール−ホルムアルデヒド樹脂とポリイソシアネートとの重付加により生成するポリウレタン、
−  フェノール−ホルムアルデヒド樹脂、及び
−  フラン−ホルムアルデヒド樹脂、
からなる群から選択される。
【００７７】
以下、本発明を実施例により説明する。
【実施例】
【００７８】
鋳型基材としてのＨ３２砂と、中子製造に慣用されている、ポリウレタンを形成するためのフェノール−ホルムアルデヒド樹脂及びポリイソシアネートを含む２成分結合剤系と、を含む造型材料混合物を、ブレーキディスク用中子の本体を成形するための中子ブロー造型機（ｓｈｏｏｔｉｎｇ  ｍａｃｈｉｎｅ）を用いて一般的な方式で使用し、３級アミンを拡散させることによる一般的な方式で硬化させた（コールドボックス法）。次いでこうして製造した中子本体上に、本発明組成物（本発明の耐火性塗型組成物）又は本発明による使用のためのいずれの化合物（ｂ）も含まない比較用組成物（比較用耐火性塗型組成物）を適用することにより塗型を作製する。この塗型が、鋳造作業時に金属溶湯と接触する中子の表面を形成する。次いで中子を乾燥キャビネット（Ｍｅｍｍｅｒｔ  ＵＦＰ  ７００）で乾燥させた。乾燥中、乾燥器内の空気からプローブを用いて試料を特定の回数採取し、そのホルムアルデヒド含有量を社内の方法で測定した（詳細は後述する）。比較を行うために、塗型を使用せずに同様に製造した中子（耐火性塗型を有しない比較用中子）を乾燥キャビネットで乾燥させ、放出されたホルムアルデヒドの量を同様に測定した。
【００７９】
第１の一連の試験においては、耐火性塗型を有しない比較用中子からのホルムアルデヒド放出量に乾燥温度が与える影響を調査した。この一連の試験のための中子の製造に使用する造型材料混合物は、フェノール−ホルムアルデヒド樹脂０．８質量％及びポリイソシアネート０．８質量％を含有するものとした。
【００８０】
乾燥中に、乾燥器内の空気から試料を特定の回数採取し、ホルムアルデヒド含有量を測定した。この目的のために、乾燥開始から最初の測定までの期間（１分間）と、それぞれの測定時から次回の測定（乾燥時間５、１０、１５、２０、２５、及び３０分）までの期間に、ポンプＸａｃｔ  ５０００（Ｄｒａｅｇｅｒ）を使用し、プローブを介して乾燥器から空気１．５Ｌをホルムアルデヒド（０．２〜５ｐｐｍ）用の即時検知管（ｆａｓｔ  ｄｅｔｅｃｔｏｒ  ｔｕｂｅ）（Ｄｒａｅｇｅｒ）に抜き取り、ホルムアルデヒド濃度を確認した。
【００８１】
乾燥中に特定の時点で確認したホルムアルデヒド含有量（ｐｐｍ単位）を、次表に報告する。
【００８２】
【表１】
2021532996.tif 000003
【００８３】
この一連の試験から、ホルムアルデヒド放出量は乾燥温度の上昇と共に増加することが示される（図１）。
【００８４】
第２の一連の試験においては、耐火性塗型の組成（本発明の耐火性塗型組成物を有する中子Ｅ１及び比較用耐火性塗型組成物を有する中子Ｖ２）が、乾燥（１８０℃で３０分間）時のホルムアルデヒド放出量に与える影響を調査した。この一連の試験に用いる中子を製造するために使用した造型材料混合物は、それぞれの鋳型基材（Ｈ３２砂）の質量を基準として、フェノール−ホルムアルデヒド樹脂０．８質量％及びポリイソシアネート０．８質量％を含有するものとした。本発明の耐火性塗型組成物は、化合物（ｂ）としてレゾルシノールを含有するものとした。比較用として、耐火性塗型を有しない比較用中子Ｖ１を同一条件下で乾燥させた。
【００８５】
比較用耐火性塗型の組成は次の通りである：
【００８６】
【表２】
2021532996.tif 000004
【００８７】
本発明の耐火性塗型組成物は、比較用耐火性塗型１００質量部にレゾルシノール３質量部を添加することにより製造した。
【００８８】
乾燥中に特定の時点でホルムアルデヒド含有量（ｐｐｍ単位）を上に述べたように確認した。次表に報告する。
【００８９】
【表３】
2021532996.tif 000005
【００９０】
発明外の耐火性塗型から形成された塗型を有する比較用中子Ｖ２を乾燥させる際に放出されるホルムアルデヒドの量は、既に、耐火性塗型を有しない比較用中子Ｖ１を乾燥させる際の放出量を下回っている。しかしながら、本発明の中子Ｅ１（本発明の耐火性塗型組成物から形成された塗型を有する）を乾燥させる際に放出されるホルムアルデヒドの量はやはり大幅に低下する（図２）。
【００９１】
第３の一連の試験において、本発明に従い使用される化合物（ｂ）としてのレゾルシノールの量が、乾燥（１８０℃で３０分間）時間（分）中のホルムアルデヒド放出量に与える影響を調査した。この一連の試験に用いる中子の製造に使用する造型材料混合物は、それぞれの鋳型基材（Ｈ３２砂）の質量を基準として、フェノール−ホルムアルデヒド樹脂１．０質量％及びポリイソシアネート１．０質量％を含有するものとした。中子Ｅ２及びＥ３は、それぞれ、レゾルシノールの比率が異なる耐火性塗型を有するものとした。比較用として、耐火性塗型を有しない比較用中子Ｖ３及び発明外の耐火性塗型から形成した塗型を有する比較用中子Ｖ４を、同一条件下で乾燥させた。
【００９２】
比較用耐火性塗型の組成は上に指定した通りである。本発明の耐火性塗型組成物は、比較用耐火性塗型１００質量部にそれぞれレゾルシノール０．８質量部（中子Ｅ２）又はレゾルシノール３質量部（中子Ｅ３）を添加することにより製造した。
【００９３】
乾燥中に特定の時点でホルムアルデヒド含有量（ｐｐｍ単位）を上に述べたように確認した。次表に報告する。
【００９４】
【表４】
2021532996.tif 000006
【００９５】
発明外の耐火性塗型から形成された塗型を有する比較用中子Ｖ４を乾燥させる際に放出されるホルムアルデヒドの量は、既に、耐火性塗型を有しない比較用中子Ｖ３を乾燥させる際の放出量を下回っている。本発明の中子Ｅ２及びＥ３を乾燥させる際に放出されるホルムアルデヒドの量はそれを大幅に下回り、本発明の耐火性塗型組成物のレゾルシノール含有量が増加するにつれて低下する（図３）。
【００９６】
第４の一連の試験においては、耐火性塗型の組成（中子Ｅ４；比較用耐火性塗型組成物、中子Ｅ５〜Ｅ７；様々な本発明の耐火性塗型組成物）が、２００℃での乾燥中に放出されるホルムアルデヒドの量に与える影響を、３５分間に亘り監視した。この一連の試験に用いる中子の製造に使用する造型材料混合物は、それぞれの鋳型基材（Ｈ３２砂）の質量を基準として、フェノール−ホルムアルデヒド樹脂１質量％及びポリイソシアネート１質量％を含有するものとした。比較用として、耐火性塗型を有しない比較用中子を同一条件下で乾燥させた。
【００９７】
比較用耐火性塗型の組成は上に指定した通りである。本発明の耐火性塗型組成物は、比較用耐火性塗型１００質量部にそれぞれリグニン０．９質量部（中子Ｅ５）又はメラミン０．９質量部（中子Ｅ６）又はレゾルシノール３質量部（中子Ｅ７）を添加することにより製造した。
【００９８】
乾燥中に特定の時点でホルムアルデヒド含有量（ｍｇ／ｃｍ3単位）を上に述べたように確認した。次表に報告する。
【００９９】
【表５】
2021532996.tif 000007
【０１００】
本発明の中子Ｅ４〜Ｅ７は全て、乾燥時に放出するホルムアルデヒドの量が、比較用中子の場合に比べて大幅に下回っている（図４）。
【０１０１】
化合物（ｂ）としてグリシンを添加した場合も、同様の結果が得られた。
【０１０２】
更なる一連の試験において、ホルムアルデヒド捕捉剤としてのグリシンが乾燥時（１８０℃で３０分間）のホルムアルデヒド放出量に与える影響を調査した。この目的のために、それぞれ鋳型基材（Ｈ３２砂）の質量を基準として、フェノール−ホルムアルデヒド樹脂１質量％及びポリイソシアネート１質量％を含有する造型材料混合物を使用し、中子ブロー造型機を用いて試験片（ブレーキディスク製造用中子）を一般的な方式で製造し、これを３級アミンを拡散させることにより一般的な方式で硬化させた（コールドボックス法）。これらの試験片に浸漬によって耐火性塗型を設けた（本発明の耐火性塗型組成物を有する試験片Ｅ８又は比較用耐火性塗型組成物を有する試験片Ｖ５）。比較用耐火性塗型の組成は上に指定した通りである。本発明の耐火性塗型組成物は、比較用耐火性塗型１００質量部にグリシン１質量部を添加することにより製造した。
【０１０３】
耐火性塗型を有する試験片を、予熱したＥｌｐｏからの乾燥器（内部温度１７０℃）に導入した。乾燥器の乾燥室から乾燥時間１０分間の間に排出される空気の体積は２６７ｍ3である。乾燥器の空気中のホルムアルデヒド濃度の測定を、試験片を乾燥器に導入し、乾燥器の扉を閉めてから１分後に開始した。試料採取のために棒状プローブを乾燥器のオフガス管に導入した。Ｄｒａｅｇｅｒ  Ｘａｃｔ  ５０００ポンプを利用して、１０分間の乾燥時間の間に空気を乾燥室から流量１．５Ｌ／分で抜き出し、抜き出した試料体積をＬｐＤＮＰＨカートリッジ（ＳｕｐｅｌｃｏからのＬｐＤＮＰＨ  Ｃａｒｔｒｉｄｇｅ  Ｓ１０）に誘導した。分析を、ＨＰＬＣを用いてＤＩＮ  １６０００−３と同様に実施した。
【０１０４】
【表６】
2021532996.tif 000008
【０１０５】
本発明の試験片Ｅ８（本発明の耐火性塗型組成物から形成された塗型を有する）を乾燥させる際に乾燥器から排出される空気中のホルムアルデヒド濃度は、発明外の耐火性塗型から形成された塗型を有する比較用試験片Ｖ５と比較して、３分の１を超えて低下した。
【図１】
2021532996.tif 000009
【図２】
2021532996.tif 000010
【図３】
2021532996.tif 000011
【図４】
2021532996.tif 000012
【国際調査報告】
2021532996.tif 000013
2021532996.tif 000014
2021532996.tif 000015
2021532996.tif 000016
2021532996.tif 000017
2021532996.tif 000018